(57)【要約】【課題】  白色度が高く、耐環境性試験において、特に夏季炎天下の自動車内や、電子レンジでの加熱調理を想定したような高温環境下においても白紙部の発色が起こらず、耐油性、耐可塑剤性等の発色画像の長期保存性に優れた感度の高い感熱記録体を提供する。【解決手段】  シート状基体と、このシート状基体の少なくとも一面に形成され、かつ、無色又は淡色の染料前駆体、およびこの染料前駆体と加熱下に反応してこれを発色させる顕色剤を含む感熱発色層とを有し、前記顕色剤が下記一般式（Ｉ）    【化１】2005104134.tif 000012（ただし、式（Ｉ）において、Ｒ1は無置換の芳香族基、あるいは、メチル基及び塩素原子から選ばれた少なくとも一員により置換された芳香族基を表し、Ｒ2は２価の有機基を表す。）により表される少なくとも１種の化合物を含むことを特徴とする感熱記録体。【選択図】      なし【特許請求の範囲】
【請求項１】
シート状基体と、このシート状基体の少なくとも一面に形成され、かつ、無色又は淡色の染料前駆体、およびこの染料前駆体と加熱下に反応してこれを発色させる顕色剤を含む感熱発色層とを有し、前記顕色剤が下記一般式（Ｉ）
【化１】
2005104134.tif 000008
（ただし、式（Ｉ）において、Ｒ1は無置換の芳香族基、あるいは、メチル基及び塩素原子から選ばれた少なくとも一員により置換された芳香族基を表し、Ｒ2は２価の有機基を表す。）により表される少なくとも１種の化合物を含むことを特徴とする感熱記録体。
【請求項２】
前記式（Ｉ）において、Ｒ2により表される２価の有機基が、−（ＣＨ2）ｍ−基、及び−（ＣＨ2ＣＨ2Ｏ）ｎ−ＣＨ2ＣＨ2−基（但し、ｍは、１〜３０の整数を表し、ｎは１〜２０の整数を表す）から選ばれる、請求項１に記載の感熱記録体。
【請求項３】
下記化学式（II）
【化２】
2005104134.tif 000009
により表される１，５−（３−オキソペンチレン）  ビス（３−（３’−（ｐ−トルエンスルホニル）ウレイド）ベンゾエート）。
【請求項４】
下記化学式（III）
【化３】
2005104134.tif 000010
により表される１，５−ペンタメチレン  ビス（３−（３’−（ｐ−トルエンスルホニル）ウレイド）ベンゾエート）。
【請求項５】
下記化学式（IV）
【化４】
2005104134.tif 000011
により表される１，６−ヘキサメチレン  ビス（３−（３'−（ｐ−トルエンスルホニル）ウレイド）ベンゾエート）。
【発明の詳細な説明】
【技術分野】
【０００１】
本発明は、加熱によって発色画像を形成する感熱記録体に関するものである。さらに詳しくは、白色度が高く、一旦発色した画像の消失の無い、記録の保存安定性に優れ、かつ記録感度の高い感熱記録体に関するものである。本発明の感熱記録体は、記録の長期保存性が良好であって、同時に記録画像の耐熱性、耐湿性等の耐環境性、さらに耐油性、耐可塑剤性に優れ、かつ記録感度と白色度が高く、画像記録紙、キャッシュディスペンサー用紙、乗車券、定期券、ＰＯＳラベル等のラベル、プリペイドカード等のカードおよび通行券などに有用な感熱記録体に関するものである。
【背景技術】
【０００２】
感熱記録体は、一般に紙、合成紙、プラスチックフィルム等の支持体上に電子供与性ロイコ染料のような発色性物質と電子受容性のフェノール性化合物等の有機酸性物質のような顕色性物質を主成分とする感熱発色層を設けてなり、それらを熱エネルギーによって反応させて記録画像を得ることができる。このような感熱記録体は、特公昭４３−４１６０号公報、特公昭４５−１４０３９号公報、及び特公昭４８−２７７３６号公報などに開示されており、広く実用化されている。
【０００３】
感熱記録体は、記録装置がコンパクトで安価でかつ保守が容易であることから、電子計算機のアウトプット、ファクシミリ、自動券売機、科学計測器のプリンター、あるいはＣＲＴ医療計測用のプリンター等に広範囲に使用されている。しかし、支持体上に発色性染料物質、顕色性物質および結着剤を有効成分とする感熱発色層を塗工した従来のいわゆる染料型感熱記録体にあっては、発色反応が可逆的であるため、発色画像が経時的に消色することが知られている。この消色は曝光、高湿、高温雰囲気下に加速され、さらに水中での長時間の放置、サラダオイルのような油、可塑剤との接触によって著しく進行し、画像は読み取り不可能なレベルまで消色してしまう。
【０００４】
一方、前記の染料型感熱記録体は、加熱により発色反応が起きるため、高温・高湿雰囲気下に保持されると自発的な発色（これを地発色と呼ぶ）が生じて、コントラストが悪化し、記録画像が判別しにくくなることも知られている。また、特に、夏季炎天下の自動車中に放置された感熱記録型の駐車券や通行券、あるいはスーパーマーケットやコンビニエンス・ストアの惣菜や弁当と共に電子レンジにより加熱された感熱記録型のＰＯＳラベルは、激しく地発色を起こし、記録画像が読み取り不可能なほどになる。
【０００５】
通常無色ないし淡色のラクトン環化合物を主とする染料を使用する発色系を用いつつ、この消色現象を抑制するために数多くの技術が開示されてきた。例えば特開昭６０−７８７８２号公報、特開昭５９−１６７２９２号公報、特開昭５９−１１４０９６号公報、特開昭５９−９３３８７号公報に見られるようなフェノール系酸化防止剤を感熱発色層中に配合したもの、また、特開昭５６−１４６７９６号公報に見られるような疎水性高分子化合物エマルジョン等を保護層に使用したもの、あるいは、特開昭５８−１９９１８９号公報に見られるように感熱発色層上に水溶性高分子化合物または、疎水性高分子化合物エマルジョンを中間層として設け、その上に疎水性高分子化合物を樹脂成分とする油性塗料による表面層を設けたもの、また特開昭６２−１６４５７９号公報に見られるようなフェノール系顕色剤にエポキシ化合物を併用したもの、さらには特開昭６２−１６９６８１号公報に見られる特定のサリチル酸誘導体の金属塩を顕色剤として用いるもの等が開示されている。しかし、どれも改良の効果がほとんど認められなかったり、あるいは、改良の効果はある程度認められるものの、それが発現するまでに長時間を要したり、その効果が長時間持続しないなど、多くの場合、満足できる性能ではない。また、その改良操作により高温・高湿地発色を生じる、記録感度が低下するなどの弊害を避けられない場合もあり、実用的な提案が長い間待たれてきた。
【０００６】
また、上記とは全く異なる施策として、スルホニルウレア化合物を従来のフェノールに代表される有機酸性化合物に代えて、顕色剤に使用するという技術が開示されている（例えば、特許文献１、２参照。）。顕色剤としてスルホニルウレア化合物を使用するという提案は、非常に画期的であって、新規な発色官能基を創出しただけでなく、高温・高湿などの各環境条件下においてばかりではなく、従来では、不可能とされてきた油や可塑剤との接触における感熱記録体の記録画像消色現象までも完全に抑制することに成功し、記録画像の保存安定性が極めて高い感熱記録体を完成させた。
【０００７】
しかし、上記スルホニルウレア顕色剤でも感熱記録体の記録画像保存安定性が飛躍的に向上したことで、感熱記録体のもう一つの欠点である高温・高湿下での保持されると地発色が生じて、コントラストが悪化し、記録画像が判読しにくくなるという現象もこれを早期に改善することが強く望まれるようになった。つまり前記のスルホニルウレア化合物を顕色剤に使用するという提案は記録画像の保存安定性の向上に効果はあっても、昨今に求められるような、より過酷な環境条件下での地発色を抑えることまでには、必ずしも至らなかった。
また、本発明の化学構造に類似したスルホニルウレア系顕色剤（例えば、特許文献３参照）が提案されているが、これも記録画像保存安定性の向上に効果はあっても、昨今に求められるような過酷な環境条件下での地発色を抑えることでは、充分であるとは言えない。
【０００８】
感熱記録体は加熱により発色するというシステム上、高温環境下での地発色を避けられないが、顕色剤や増感剤の改良により、その程度をより低レベルに抑え込むことが出来るようになってきている(例えば、特許文献４参照。)。しかし近年では、これまで以上の厳しい環境下において、例えば、感熱記録型の駐車券や通行券を夏季炎天下の車中に放置した場合でも、あるいはスーパーマーケットやコンビニエンス・ストアの惣菜や弁当に貼付された感熱記録型ＰＯＳラベルが電子レンジにより加熱された場合でも、地発色を起こすことなく記録画像がコントラスト良く読み取ることのできる性能が感熱紙には求められており、感熱記録体にとっての一大転機を迎えたと言える。
【０００９】
このような要求に応えようとする一つの提案として比較的分子量の大きな化合物を顕色剤に使用する方法があるが、この提案も、ある程度記録画像が低く、実用には耐えない(例えば、特許文献５参照。)。
このように、記録画像の保存安定性と、より過酷な環境下での地発色抑制能とを兼ね備え、しかも実用上、充分な基本性能を有した感熱記録体の提案はまだなされていない。
【００１０】
【特許文献１】特開平５−１４７３５７号公報（第２頁）
【特許文献２】特開平５−３２６０１号公報（第２−４頁）
【特許文献３】特開２０００−３５５５７８号公報（第２−８頁）
【特許文献４】特開平６−１０６９号公報（第２頁）
【特許文献５】特開平８−３３３３２９号公報（第２頁）
【発明の開示】
【発明が解決しようとする課題】
【００１１】
本発明はこれらの問題点を解決し、感熱紙の白色度が高く、耐環境性試験において、特に夏季炎天下の自動車中や、電子レンジによる加熱調理を想定したような高温環境下においても白紙部の発色が抑制され、記録画像の消色がなく、かつ耐油性、耐可塑剤性等の発色画像の長期保存性に優れた感度の高い感熱記録体を提供しようとするものである。本発明は、例えば高速道路などの通行券や自動券売機用感熱記録型の乗車券、駐車券入場券として使用できるのみならず、保存性を必要とする回数券や定期券などへの使用、可塑剤、油脂と接触が避けられないポリ塩化フィルムで包装した食品の包装面に貼付けるＰＯＳ用バーコードシステム用のラベルとして適する感熱記録体を提供する。
【課題を解決するための手段】
【００１２】
上記課題を解決する為、本発明は下記の構成を採用する。
［１］シート状基体と、このシート状基体の少なくとも一面に形成され、かつ、無色又は淡色の染料前駆体、およびこの染料前駆体と加熱下に反応してこれを発色させる顕色剤を含む感熱発色層とを有し、前記顕色剤が下記一般式（Ｉ）
【化１】
2005104134.tif 000002
（ただし、式（Ｉ）において、Ｒ1は無置換の芳香族基、あるいは、メチル基及び塩素原子から選ばれた少なくとも一員により置換された芳香族基を表し、Ｒ2は２価の有機基を表す。）により表される少なくとも１種の化合物を含むことを特徴とする感熱記録体。
［２］前記式（Ｉ）において、Ｒ2により表される２価の有機基が、−（ＣＨ2）ｍ−基、及び−（ＣＨ2ＣＨ2Ｏ）ｎ−ＣＨ2ＣＨ2−基（但し、ｍは、１〜３０の整数を表し、ｎは１〜２０の整数を表す）から選ばれる、[１]項に記載の感熱記録体。
［３］下記化学式（II）
【化２】
2005104134.tif 000003
により表される１，５−（３−オキソペンチレン）  ビス（３−（３’−(ｐ−トルエンスルホニル)ウレイド）ベンゾエート）。
［４］下記化学式（III）
【化３】
2005104134.tif 000004
により表される１，５−ペンタメチレン  ビス（３−（３’−(ｐ−トルエンスルホニル)ウレイド）ベンゾエート）。
［５］下記化学式（ＩＶ）
【化４】
2005104134.tif 000005
により表される１，６−ヘキサメチレン  ビス（３−（３'−（ｐ−トルエンスルホニル）ウレイド）ベンゾエート）。
【発明の効果】
【００１３】
本発明の感熱記録体は、その感熱発色層中に、顕色剤として、一般式（Ｉ）で表わされる芳香族化合物を用いる為、高い白色度と高い発色性能を示す。また、高温高湿雰囲気下、特に夏季炎天下の自動車内、あるいは電子レンジによる加熱調理に相当する過酷な環境下においても地発色を殆ど起こすことがなく、かつ、高い発色画像保存性を示す。
感熱発色層中に顕色剤として一般式（Ｉ）で表される芳香族化合物を用いる本発明の感熱記録体は、可塑剤や塩化ビニルフィルムと接触した場合でも、非常に高い発色画像保存性を示す。
【発明を実施するための最良の形態】
【００１４】
本発明において用いられる式（Ｉ）の化合物は、顕色剤として作用するものである。すなわち式（Ｉ）の化合物は、フェノール性の水酸基、あるいはカルボキシル基などの酸性官能基を有しないが、塩基性のロイコ染料に対し、強い顕色能力を有するのである。これは式（Ｉ）の化合物中の尿素基が、それに隣接するスルホニル基により活性化されているためと理解される。
【００１５】
上記一般式（Ｉ）におけるＲ1基については、無置換の芳香族基、あるいは、メチル基及び塩素原子から選ばれた少なくとも一員により置換された芳香族基を表し、具体的には、フェニル基、２−ナフチル基、ｐ−トリル基、ｏ−トリル基、ｍ−トリル基、ｐ−クロロフェニル基等を挙げることができる。
【００１６】
また、上記一般式（Ｉ）におけるＲ2基については、２価の有機基であれば特に制限はないが、以下のグループ（ａ），（ｂ），（ｃ）から選ばれる一員が望ましい。
（ａ）鎖状または環状脂肪族炭化水素より２つの水素を取り去って作る２価の基、特に−(ＣＨ2)ｍ−基（ｍ＝１〜３０）。
具体的には、メチレン基、ジメチレン基、トリメチレン基、テトラメチレン基、ペンタメチレン基、ヘキサメチレン基あるいは、側鎖に置換基のある１−メチル−１，３−トリメチレン基、２，３−ジメチル−１，４−テトラメチレン基、１，４−シクロヘキシル基、１，４−シクロヘキサンジメチレン基などを挙げることができる。
【００１７】
（ｂ）鎖状または環状脂肪族炭化水素の一部がヘテロ原子により置換されてなる化合物より２つの水素を取り去って作る２価の基、特に−(ＣＨ2ＣＨ2Ｏ)ｎ−ＣＨ2ＣＨ2−基（ｎ＝１〜２０）。
具体的には、１，５−（３−オキサペンチレン）基、１，５−（３−チオペンチレン）基、１，８−(３，６−ジオキサオクチレン)基、２，５−（１−オキサシクロヘキシレン）基、１−オキサシクロヘキサン−２，５−ジメチレン基などを挙げることができる。
【００１８】
（ｃ）アルキル基または、一部がヘテロ原子により置換されたアルキル基によって置換された芳香族化合物より、アルキル基または、一部がヘテロ原子により置換されたアルキル基から２つの水素を取り去って作る２価の基。
具体的には、α，α’−（ｐ−キシリレン）基、α，α’−（ｍ−キシリレン）基、β，β’−（１，４−ジ（ジメチレン）ベンゼン）基、γ，γ’−（１，４−ジ（ジメチレン）ベンゼン）基などを挙げることができる。
【００１９】
本発明に関わる顕色剤の具体的な化合物として以下の通りである。式（Ｉ）の化合物の例として、メチレン  ビス（３−（３’−(ｐ−トルエンスルホニル)ウレイド）ベンゾエート）、メチレン  ビス（３−（３’−(ｍ−トルエンスルホニル)ウレイド）ベンゾエート）、メチレン  ビス（３−（３’−(ｏ−トルエンスルホニル)ウレイド）ベンゾエート）、１，２−ジメチレン  ビス（３−（３’−（ｐ−トルエンスルホニル）ウレイド）ベンゾエート）、１，２−ジメチレン  ビス（３−（３’−（ｍ−トルエンスルホニル）ウレイド）ベンゾエート）、１，２−ジメチレン  ビス（３−（３’−（ｏ−トルエンスルホニル）ウレイド）ベンゾエート）、１，３−トリメチレン  ビス（３−（３’−（ｐ−トルエンスルホニル）ウレイド）ベンゾエート）、１，３−トリメチレン  ビス（３−（３’−（ｏ−トルエンスルホニル）ウレイド）ベンゾエート）、１，３−トリメチレン  ビス（３−（３’−（ｍ−トルエンスルホニル）ウレイド）ベンゾエート）、１，４−テトラメチレン  ビス（３−（３’−（ｐ−トルエンスルホニル）ウレイド）ベンゾエート）、１，４−テトラメチレン  ビス（３−（３’−（ｏ−トルエンスルホニル）ウレイド）ベンゾエート）、１，４−テトラメチレン  ビス（３−（３’−（ｍ−トルエンスルホニル）ウレイド）ベンゾエート）、１，５−ペンタメチレン  ビス（３−（３’−(ｐ−トルエンスルホニル)ウレイド）ベンゾエート）、１，５−ペンタメチレン  ビス（３−（３’−(ｍ−トルエンスルホニル)ウレイド）ベンゾエート）、１，５−ペンタメチレン  ビス（３−（３’−（ｏ−トルエンスルホニル）ウレイド）ベンゾエート）、１，６−ヘキサメチレン  ビス（３−（３’−(ｐ−トルエンスルホニル)ウレイド）ベンゾエート）、１，６−ヘキサメチレン  ビス（３−（３’−（ｍ−トルエンスルホニル）ウレイド）ベンゾエート）、１，６−ヘキサメチレン  ビス（３−（３’−（ｏ−トルエンスルホニル）ウレイド）ベンゾエート）、１，７−ヘプタメチレン  ビス（３−（３’−（ｐ−トルエンスルホニル）ウレイド）ベンゾエート）、１，７−ヘプタメチレン  ビス（３−（３’−（ｍ−トルエンスルホニル）ウレイド）ベンゾエート）、１，７−ヘプタメチレン  ビス（３−（３’−(ｏ−トルエンスルホニル)ウレイド）ベンゾエート）、１，８−オクタメチレン  ビス（３−（３’−(ｐ−トルエンスルホニル)ウレイド）ベンゾエート）、１，８−オクタメチレン  ビス（３−（３’−(ｍ−トルエンスルホニル)ウレイド）ベンゾエート）、１，８−オクタメチレン  ビス（３−（３’−（ｏ−トルエンスルホニル）ウレイド）ベンゾエート）、１，９−ノナメチレン  ビス（３−（３’−（ｐ−トルエンスルホニル）ウレイド）ベンゾエート）、１，９−ノナメチレン  ビス（３−（３’−(ｍ−トルエンスルホニル)ウレイド）ベンゾエート）、１，９−ノナメチレン  ビス（３−（３’−(ｏ−トルエンスルホニル)ウレイド）ベンゾエート）、１−メチルエチレン  ビス（３−（３’−(ｐ−トルエンスルホニル)ウレイド）ベンゾエート）、１−メチルエチレン  ビス（３−（３’−(ｏ−トルエンスルホニル)ウレイド）ベンゾエート）、１−メチルエチレン  ビス（３−（３’−(ｍ−トルエンスルホニル)ウレイド）ベンゾエート）、１，５−（３−オキソペンチレン）  ビス（３−（３’−(ｐ−トルエンスルホニル)ウレイド）ベンゾエート）、１，５−（３−オキソペンチレン）  ビス（３−（３’−(ｍ−トルエンスルホニル)ウレイド）ベンゾエート）、１，５−（３−オキソペンチレン）  ビス（３−（３’−(ｏ−トルエンスルホニル)ウレイド）ベンゾエート）、１，８−（３，６−ジオキサオクチレン）  ビス（３−（３’−(ｐ−トルエンスルホニル)ウレイド）ベンゾエート）、１，８−（３，６−ジオキサオクチレン）  ビス（３−（３’−(ｍ−トルエンスルホニル)ウレイド）ベンゾエート）、１，８−（３，６−ジオキサオクチレン）  ビス（３−（３’−(ｏ−トルエンスルホニル)ウレイド）ベンゾエート）、α，α’−（１，４−シクロヘキサンジメチレン）  ビス（３−（３’−(ｐ− トルエンスルホニル)ウレイド）ベンゾエート）、α，α’−（１，４−シクロヘキサンジメチレン）  ビス（３−（３’−(ｏ− トルエンスルホニル)ウレイド）ベンゾエート）、α，α’−（ｐ−キシリレン）  ビス（３−（３’−(ｐ− トルエンスルホニル)ウレイド）ベンゾエート）、α，α’−（ｐ−キシリレン）  ビス（３−（３’−(ｍ−トルエンスルホニル)ウレイド）ベンゾエート）。その中でも、優れた顕色性を示しながら、特に優れた画像保存性をも示すという観点から、１，５−（３−オキソペンチレン）  ビス（３−（３’−（ｐ−トルエンスルホニル）ウレイド）ベンゾエート）、１，５−ペンタメチレン  ビス（３−（３’−（ｐ−トルエンスルホニル）ウレイド）ベンゾエート）および１，６−ヘキサメチレン  ビス（３−（３'−（ｐ−トルエンスルホニル）ウレイド）ベンゾエート）が特に好ましい。
これらの化合物は、単独で用いられても良く、あるいはその２種以上を混合しても良い。
【００２０】
本発明で染料前駆体として使用されるロイコ染料はトリフェニルメタン系、フルオラン系、ジフェニルメタン系化合物等が挙げられ、従来公知のものから選ぶことができる。例えば、３−（４−ジエチルアミノ−２−エトキシフェニル）−３−（１−エチル−２−メチルインドール−３−イル）−４−アザフタリド、クリスタルバイオレットラクトン、３−（Ｎ−エチル−Ｎ−イソペンチルアミノ）−６−メチル−７−アニリノフルオラン、３−ジエチルアミノ−６−メチル−７−アニリノフルオラン、３−ジエチルアミノ−６−メチル−７−（ｏ、ｐ−ジメチルアニリノ）フルオラン、３−（Ｎ−エチル−Ｎ−ｐ−トルイジノ）−６−メチル−７−アニリノフルオラン、３−ピロリジノ−６−メチル−７−アニリノフルオラン、３−ジブチルアミノ−６−メチル−７−アニリノフルオラン、３−（Ｎ−シクロヘキシル−Ｎ−メチルアミノ）−６−メチル−７−アニリノフルオラン、３−ジエチルアミノ−７−（ｏ−クロロアニリノ）フルオラン、３−ジエチルアミノ−７−（ｏ−クロロアニリノ）フルオラン、３−ジブチルアミノ−７−（ｍ−トリフルオロメチルアニリノ）フルオラン、３−ジエチルアミノ−６−メチル−７−クロロフルオラン、３−ジエチルアミノ−６−メチルフルオラン、３−シクロヘキシルアミノ−６−クロロフルオラン、および３−（Ｎ−エチル−Ｎ−ヘキシルアミノ）−６−メチル−７−（ｐ−クロロアニリノ）フルオラン、３−（Ｎ，Ｎ−ジペンチルアミノ）−６−メチル−７−アニリノフルオラン等から選ばれた一種以上を用いることができる。
【００２１】
また、本発明においては、所望の効果を阻害しない範囲でフェノール類、一分子中にひとつのスルホニルウレア基を有する顕色剤、又は、有機酸からなる従来公知の顕色剤を本発明の式（Ｉ）の化合物と併用することができる。これら従来の顕色剤は、例えば、２，２−ビス（４−ヒドロキシフェニル）プロパン（ビスフェノールＡ）、１，１−ビス（４−ヒドロキシフェニル）−１−フェニルエタン、１，４−ビス（１−メチル−１−（４’−ヒドロキシフェニル）エチル）ベンゼン、１，３ービス（１−メチル−１−（４’−ヒドロキシフェニル）エチル）ベンゼン、ジヒドロキシジフェニルエーテル（特開平１−１８０３８２号公報）、ｐ−ヒドロキシ安息香酸ベンジル（特開昭５２−１４０４８３号公報）、ビスフェノールＳ、４−ヒドロキシ―４’−イソプロピルオキシジフェニルスルホン（特開昭６０−１３８５２号公報）、１，１−ジ（４−ヒドロキシフェニル）シクロヘキサン、１，７−ジ（４−ヒドロキシフェニルチオ）−３，５−ジオキサヘプタン（特開昭５９−５２６９４号公報）、３，３’−ジアリル−４，４’−ジヒドロキシジフェニルスルホン（特開昭６０−２０８２８６号公報）、２，４−ビス（フェニルスルホニル）フェノール（特開平８−２６９０００号公報）などが挙げられる。
【００２２】
また、フェノール以外の顕色剤として、特開平５−３２６０１号公報に開示されている。例えば、Ｎ−（ｐ−トルエンスルホニル）−Ｎ’−フェニル尿素、Ｎ−（ｐ−トルエンスルホニル）−Ｎ’−（ｐ−メトキシフェニル）尿素、Ｎ−（ｐ−トルエンスルホニル）−Ｎ’−（ｏ−トリル）尿素、Ｎ−（ｐ−トルエンスルホニル）−Ｎ’−（ｍ−トリル）尿素、Ｎ−（ｐ−トルエンスルホニル）−Ｎ’−（ｐ−トリル）尿素、Ｎ−（ｐ−トルエンスルホニル）−Ｎ’−（ｏ−クロロフェニル）尿素、Ｎ−（ベンゼンスルホニル）−Ｎ’−フェニル尿素、Ｎ−（ｐ−クロロベンゼンスルホニル）−Ｎ’−フェニル尿素などである。
【００２３】
更に本発明において、所望の効果を損なわない範囲内で従来公知の熱可融性物質（増感剤）を併用することもできる。それらの代表的な例としては、１−ヒドロキシ−２−ナフトエ酸フェニルエステル（特開昭５７−１９１０８９号公報）、ｐ−ベンジルビフェニル（特開昭６０−８２３８２号公報）、ベンジルナフチルエーテル（特開昭５８−８７０９４号公報）、ジベンジルテレフタレート（特開昭５８−９８２８５号公報）、ｐ−ベンジルオキシ安息香酸ベンジル（特開昭５７−２０１６９１号公報）、炭酸ジフェニル、炭酸ジトリル（特開昭５８−１３６４８９号公報）、ｍ−ターフェニル（特開昭５７−８９９９４号公報）、１，２−ビス（ｍ−トリルオキシ）エタン（特開昭６０−５６５８８号公報）、１，５−ビス（ｐ−メトキシフェノキシ）−３−オキサペンタン（特開昭６２−１８１１８３号公報）、シュウ酸ジエステル類（特開昭６４−１５８３号公報）、１，４−ビス（ｐ−トリルオキシ）ベンゼン（特開平２−１５３７８３号公報）などが挙げられる。
【００２４】
本発明の感熱記録体の感熱発色層は、さらにワックス類を含むことができ、また、有機又は無機顔料類を含んでいることが好ましい。感熱発色層は、更に、これらの成分を支持体に固着するためのバインダーを含むものである。
【００２５】
感熱発色層における上記ロイコ染料の感熱発色層中の含有率は、一般に感熱発色層の乾燥質量の５〜２０質量％であることが好ましく、本発明の新規顕色剤の含有率は一般に５〜５０質量％であることが好ましい。含有率が５質量％未満では顕色能力が不足することがあり、５０質量％を越えて入れても顕色能力が飽和して格別の改善は見られず、経済的に不利となることがある。また、増感剤を用いる場合５％未満の添加では増感効果が不十分なことがあり、５０質量％を越えて添加しても増感効果は飽和し、さらなる感度の上昇は望めない。
【００２６】
感熱発色層に従来公知のフェノール系あるいは有機酸系顕色剤が含まれる場合、その含有率は、５〜４０質量％であることが好ましく、また増感剤を用いる場合、その含有率は１０〜４０質量％が好ましい。ワックス類、白色顔料が感熱発色層に含まれる場合、その含有率はそれぞれ２〜２０質量％、２〜５０質量％であることが好ましく、またバインダーの含有率は一般に５〜２０質量％である。
【００２７】
上記の有機又は無機の顔料としては、例えば炭酸カルシウム、シリカ、酸化亜鉛、酸化チタン、水酸化アルミニウム、水酸化亜鉛、硫酸バリウム、クレー、焼成クレー、タルク、および表面処理された炭酸カルシウムやシリカ等の無機系微粉末の他、並びに、尿素−ホルマリン樹脂、スチレン／メタクリル酸共重合体、およびポリスチレン樹脂等の有機系の微粉末などを挙げることができる。
またワックス類としては、例えば、パラフィン、アミド系ワックス、ビスイミド系ワックス、高級脂肪酸の金属塩など公知のものを用いることができる。
【００２８】
前記バインダーについては、種々の分子量のポリビニルアルコール、デンプン及びその誘導体、メトキシセルロース、カルボキシメチルセルロース、メチルセルロース、エチルセルロース等のセルロース誘導体、ポリアクリル酸ソーダ、ポリビニルピロリドン、アクリル酸アミド／アクリル酸エステル共重合体、アクリル酸アミド／アクリル酸エステル／メタクリル酸３元共重合体、スチレン／無水マレイン酸共重合体アルカリ塩、ポリアクリルアミド、アルギン酸ソーダ、ゼラチン、およびカゼインなどの水溶性高分子材料、並びに、ポリ酢酸ビニル、ポリウレタン、スチレン／ブタジエン共重合体、ポリアクリル酸、ポリアクリル酸エステル、塩化ビニル／酢酸ビニル共重合体、ポリブチルメタクリレート、エチレン／酢酸ビニル共重合体、およびスチレン／ブタジエン／アクリル系共重合体等の各々のラテックスを用いることができる。
【００２９】
本発明の感熱記録体に用いられるシート状基体は、紙（酸性抄紙紙、中性抄紙紙を含む）、表面に顔料、ラテックスなどを塗工したコーテッド紙、ラミネート紙、ポリオレフィン系樹脂から作られた合成紙、プラスチックフィルムなどから選ぶことができる。このようなシート状基体の少なくとも一面上に、上記所要成分の混合物を含む塗布液を塗布し、乾燥して感熱記録体を製造する。塗布量は、塗布液層が乾燥した状態で１〜１５ｇ／ｍ2が好ましく、２〜１０ｇ／ｍ2が特に好ましい。
【００３０】
本発明の感熱記録体においてその感熱発色層上に更に保護層、印刷層などのような被覆層を形成することもできる。また支持体として上記被覆層の間に顔料（好ましくは吸油性顔料）と接着剤を含有する下塗り層を設けることもできる。
【実施例】
【００３１】
以下に実施例を示し、本発明を具体的に説明する。
特に断らない限り、「部」および「％」は、それぞれ「質量部」および「質量％」を表す。
【００３２】
＜合成例１＞  １，５−（３−オキソペンチレン）  ビス（３−（３’−(ｐ−トルエンスルホニル)ウレイド）ベンゾエート）
(１)原料１，５−（３−オキソペンチレン）  ビス（３−アミノベンゾエート）の合成
温度計、還流管、滴下ロートを付けた三ツ口フラスコに、９．８４ｇの３−アミノ安息香酸と１２０ｍｌのＮ，Ｎ−ジメチルホルムアミド(脱水)を入れ、その溶液中に９．９６ｇの炭酸カリウム（無水）を加えた。この混合物をマグネティックスターラーで攪拌しつつ、室温で５．１６ｇのビス（２−クロロエチル）エーテルを加えた。この反応懸濁液を室温にて攪拌後、１３０℃で４時間加熱還流し、次いで室温まで冷却し、水３００ｍｌに反応懸濁液を加え、激しく攪拌すると白色固体が析出した。この懸濁水溶液を濾過することにより、１０．５ｇの１，５−（３−オキソペンチレン）  ビス（３−アミノベンゾエート）の白色固体が得られた。
得られた白色固体は、ＤＳＣ、ＮＭＲ、ＩＲ分析などを含む各種機器分析により目的物であることを確認した。
【００３３】
(２)１，５−（３−オキソペンチレン）  ビス（３−（３’−（ｐ−トルエンスルホニル）ウレイド）ベンゾエート）の合成
滴下ロート、温度計および還流器を装備した三ツ口フラスコに、１０．５ｇの１，５−（３−オキソペンチレン）  ビス（３−アミノベンゾエート）を入れ、これに２００ｍｌのアセトニトリルを加えて攪拌し、溶解した。この混合溶液をマグネティックスターラーで攪拌しつつ、滴下ロートより、１３．８ｇのｐ−トルエンスルホニルイソシアナートを室温で滴下した。反応混合物の攪拌を継続すると、大量の白色固体が沈殿した。この反応混合物を８０℃で４時間加熱し、冷却し、濾過することにより、１９．５ｇの白色結晶を得た。
【００３４】
この白色結晶の分析値は、以下の通り。
融点（ＤＳＣより）：１３９．８℃
ＮＭＲ測定（ＤＭＳＯ中）の結果（数字はｐｐｍ）
δ＝２．３６（ｓ、６Ｈ）、３．７７（ｔ、４Ｈ）、４．３６（ｔ、４Ｈ）、７．３２（ｔ、２Ｈ）、７．４１（ｄ、４Ｈ）、７．５２−７．５４（ｍ、４Ｈ）、７．８３（ｄ、４Ｈ）、７．９８（ｔ、２Ｈ）
その他、Ｎ−Ｈに起因すると思われるピークがδ＝９．０７、１０．８５付近に現われた。
【００３５】
＜合成例２＞  １，５−ペンタメチレン  ビス（３−（３’−(ｐ−トルエンスルホニル)ウレイド）ベンゾエート
（１）原料１，５−ペンタメチレン  ビス（３−アミノベンゾエート）の合成
温度計、還流管、滴下ロートを付けた三ツ口フラスコに、８．２０ｇの３−アミノ安息香酸と１００ｍｌのＮ，Ｎ−ジメチルホルムアミド（脱水）を入れ、その溶液中に８．３０ｇの炭酸カリウム（無水）を加えた。この混合物をマグネティックスターラーで攪拌しつつ、室温で６．８５ｇの１，５−ジブロモペンタンを加えた。この反応懸濁液を室温にて攪拌後、１３０℃で４時間加熱還流し、次いで室温まで冷却し、水３００ｍｌに反応懸濁液を加え、激しく攪拌した。この懸濁水溶液を酢酸エチル１５０ｍｌで抽出し、溶媒を留去することにより９．７５ｇの１，５−ペンタメチレン  ビス（３−アミノベンゾエート）をオイル状物で得られた。得られたオイル状物は、ＮＭＲ、ＩＲ分析などを含む各種機器分析により目的物であることを確認した。
【００３６】
（２）１，５−ペンタメチレン  ビス（３−（３’−（ｐ−トルエンスルホニル）ウレイド）ベンゾエート）の合成
滴下ロート、温度計および還流器を装備した三ツ口フラスコに、９．７５ｇの１，５−ペンタメチレン  ビス（３−アミノベンゾエート）を入れ、これに２００ｍｌのアセトニトリルを加えて攪拌し、溶解した。この混合溶液をマグネティックスターラーで攪拌しつつ、滴下ロートより、１２．７ｇのｐ−トルエンスルホニルイソシアナートを室温で滴下した。反応混合物の攪拌を継続すると、大量の白色固体が沈殿した。この反応混合物を８０℃で４時間加熱し、冷却し、濾過することにより、１９．８ｇの白色結晶を得た。
【００３７】
この白色結晶の分析値は、以下の通り。
融点：１１６−１２４℃
ＮＭＲ測定（ＤＭＳＯ中）の結果（数字はｐｐｍ）
δ＝１．５０（ｄ、２Ｈ）、１．７４（ｔ、４Ｈ）、２．３６（ｓ、６Ｈ）、４．２６（ｔ、４Ｈ）、７．３６(ｔ、４Ｈ)、７．４０（ｄ、２Ｈ）、７．５６（ｔ、４Ｈ）、７．８４（ｄ、４Ｈ）、７．９９（ｄ、２Ｈ）
その他、Ｎ−Ｈに起因すると思われるピークが、δ＝９．０８、１０．７４付近に現れた。
【００３８】
＜合成例３＞  １，６−ヘキサメチレン  ビス（３−（３’−(ｐ−トルエンスルホニル)ウレイド）ベンゾエート
（１）原料１，６−ヘキサメチレン  ビス（３−アミノベンゾエート）の合成
温度計、還流管、滴下ロートを付けた三ツ口フラスコに、９．６７ｇの３−アミノ安息香酸と１００ｍｌのＮ，Ｎ−ジメチルホルムアミド（脱水）を入れ、その溶液中に９．７４ｇの炭酸カリウム（無水）を加えた。この混合物をマグネティックスターラーで攪拌しつつ、室温で８．６１ｇの１，６−ジブロモへキサンを加えた。この反応懸濁液を室温にて攪拌後、１３０℃で４時間加熱還流し、次いで室温まで冷却し、水３００ｍｌに反応懸濁液を加え、激しく攪拌した。この懸濁水溶液を酢酸エチル１５０ｍｌで抽出し、溶媒を留去することにより１０．７ｇの１，６−ヘキサメチレン  ビス（３−アミノベンゾエート）を白色固体で得られた。得られた白色固体は、ＤＳＣ、ＮＭＲ、ＩＲ分析などを含む各種機器分析により目的物であることを確認した。
【００３９】
（２）１，６−ヘキサメチレン  ビス（３−（３’−（ｐ−トルエンスルホニル）ウレイド）ベンゾエート）の合成
滴下ロート、温度計および還流器を装備した三ツ口フラスコに、１０．７０ｇの１，６−ヘキサメチレン  ビス（３−アミノベンゾエート）を入れ、これに２００ｍｌのアセトニトリルを加えて攪拌し、溶解した。この混合溶液をマグネティックスターラーで攪拌しつつ、滴下ロートより、１３．８ｇのｐ−トルエンスルホニルイソシアナートを室温で滴下した。反応混合物の攪拌を継続すると、大量の白色固体が沈殿した。この反応混合物を８０℃で４時間加熱し、冷却し、濾過することにより、２０．２４ｇの白色結晶を得た。
【００４０】
この白色結晶の分析値は、以下の通り。
融点：１２５℃
ＮＭＲ測定（ＤＭＳＯ中）の結果（数字はｐｐｍ）
δ＝１．４５（ｓ、４Ｈ）、１．７２（ｓ、４Ｈ）、２．３９（ｓ、６Ｈ）、４．２６（ｔ、４Ｈ）、７．３８（ｔ、４Ｈ）、７．４３（ｄ、２Ｈ）、７．８６（ｄ、４Ｈ）、８．０２（ｄ、２Ｈ）
その他、Ｎ−Ｈに起因すると思われるピークが、δ＝９．０８、１０．７８付近に現れた。
＜合成例４＞  １，４−テトラメチレン  ビス（３−（３’−(ｐ−トルエンスルホニル)ウレイド）ベンゾエート
（１）原料１，４−テトラメチレン  ビス（３−アミノベンゾエート）の合成
温度計、還流管、滴下ロートを付けた三ツ口フラスコに、９．６４ｇの３−アミノ安息香酸と１００ｍｌのＮ，Ｎ−ジメチルホルムアミド（脱水）を入れ、その溶液中に９．７１ｇの炭酸カリウム（無水）を加えた。この混合物をマグネティックスターラーで攪拌しつつ、室温で７．６０ｇの１，４−ジブロモブタンを加えた。この反応懸濁液を室温にて攪拌後、１３０℃で４時間加熱還流し、次いで室温まで冷却し、水３００ｍｌに反応懸濁液を加え、激しく攪拌した。この懸濁水溶液を酢酸エチル１５０ｍｌで抽出し、溶媒を留去することにより９．６０ｇの１，４−テトラメチレン  ビス（３−アミノベンゾエート）を白色固体で得られた。得られた白色固体は、ＤＳＣ、ＮＭＲ、ＩＲ分析などを含む各種機器分析により目的物であることを確認した。
【００４１】
（２）１，４−テトラメチレン  ビス（３−（３’−（ｐ−トルエンスルホニル）ウレイド）ベンゾエート）の合成
滴下ロート、温度計および還流器を装備した三ツ口フラスコに、９．６０ｇの１，４−テトラメチレン  ビス（３−アミノベンゾエート）を入れ、これに２００ｍｌのアセトニトリルを加えて攪拌し、溶解した。この混合溶液をマグネティックスターラーで攪拌しつつ、滴下ロートより、１３．６ｇのｐ−トルエンスルホニルイソシアナートを室温で滴下した。反応混合物の攪拌を継続すると、大量の白色固体が沈殿した。この反応混合物を８０℃で４時間加熱し、冷却し、濾過することにより、２０．１ｇの白色結晶を得た。
【００４２】
この白色結晶の分析値は、以下の通り。
融点：１５９℃
ＮＭＲ測定（ＤＭＳＯ中）の結果（数字はｐｐｍ）
δ＝１．８３（ｓ、４Ｈ）、２．３８（ｓ、６Ｈ）、４．３１（ｔ、４Ｈ）、７．３９（ｄ、４Ｈ）、７．４２（ｄ、２Ｈ）、７．５７（ｔ、４Ｈ）、７．８５（ｄ、４）、８．００（ｄ、２Ｈ）
その他、Ｎ−Ｈに起因すると思われるピークが、δ＝９．０７、１０．７６付近に現れた。
【００４３】
実施例１
下記操作により感熱記録紙を作成した。
（１）顔料下塗り紙の調製
焼成クレイ（商品名アンシレックス：Engerhard社製）８５部を水３２０部に分散して得られた分散物に、スチレン−ブタジエン共重合物エマルジョン（固形分５０％）を４０部、１０％酸化でんぷん水溶液を５０部混合して得た塗液を、４８ｇ／ｍ2の原紙の上に乾燥後の塗布量が７．０ｇ／ｍ2になるように塗工して、顔料下塗り紙を得た。
【００４４】
（２）分散液Ａの調製
成        分                                  部    
３−（Ｎ，Ｎ−ジブチルアミノ）−６−
メチル−７−アニリノフルオラン                          ２０
ポリビニルアルコール１０％水溶液                        １０            
水                                          ７０            
上記組成物を、サンドグラインダーを用い、平均粒径が１μｍ以下になるまで粉砕した。
【００４５】
（３）分散液Ｂの調製
成        分                                  部    
１，５−(３−オキソペンチレン)  ビス（３−（３’−(ｐ−トルエンスルホニル)
ウレイド）ベンゾエート）                                ２０
ポリビニルアルコール１０％水溶液                        １０
水                                              ７０
上記組成物を、サンドグラインダーを用い、平均粒径が１μｍ以下になるまで粉砕した。
【００４６】
（４）分散液Ｃの調製
成        分                                  部    
シュウ酸ジｐ−メチルベンジルエステル                    ２０
ポリビニルアルコール１０％水溶液                        １０
水                                              ７０
上記組成物を、サンドグラインダーを用い、平均粒径が１μｍ以下になるまで粉砕した。
【００４７】
（５）発色層の形成
上記Ａ液６０部、Ｂ液１２０部、Ｃ液１２０部、カオリナイト顔料（商品名：ＨＧクレー、Huber社製）２３部、２５％ステアリン酸亜鉛分散液２０部、３０％パラフィン分散液１５部、および１０％ポリビニルアルコ―ル水溶液１２０部を混合、撹拌し、塗布液とした。この塗布液を、顔料下塗り紙の片面に、乾燥後の塗布量が５．０ｇ／ｍ2となるように塗布乾燥して感熱発色層を形成し、感熱記録紙を作成した。
【００４８】
（６）スーパーカレンダー処理
上記のようにして得られた感熱記録紙をスーパーカレンダーによって処理し、その表面の平滑を８００〜１０００秒とした。
【００４９】
（７）各種試験
（ａ）白色度
上記感熱記録紙試料について、ハンター白色度計（東洋精機製作所製）を用いて白色度を測定した。
【００５０】
（ｂ）発色試験
こうして得られた感熱記録体について、大倉電機製動的感熱発色シミュレーターＴＨＰＭＤ（印字電圧２１．７Ｖ）を用い、印加パルス幅０．７ｍｓと１．０ｍｓの印字条件で試料を市松模様状に発色させた。発色濃度はマクベス反射濃度計ＲＤ−９１４で測定し、これを記録感度を代表する値とした。
【００５１】
（ｃ）白紙部耐湿地発色試験
上記感熱記録紙試料を４０℃、９０％に調湿した恒温恒湿器に、２４時間入れ、白紙部分の濃度を上記（ｂ）と同様に測定した。
【００５２】
（ｄ）白紙部耐熱地発色試験
上記感熱記録紙試料を６０℃の恒温器に、２４時間入れ、白紙部分の濃度を上記（ｂ）と同様に測定した。
【００５３】
実施例２
実施例１と同様の操作を行なった。但し、分散液Ｂの調製にあたり、１，５−（３−オキソペンチレン）  ビス(３−（３’−(ｐ−トルエンスルホニル)ウレイド)ベンゾエート）の代わりに、１，５−ペンタメチレン  ビス(３−（３’−(ｐ−トルエンスルホニル)ウレイド）ベンゾエート)を用いた。テスト結果を表１に示す。
【００５４】
実施例３
実施例１と同様の操作を行なった。但し、分散液Ｂの調製にあたり、１，５−（３−オキソペンチレン）  ビス(３−（３’−(ｐ−トルエンスルホニル)ウレイド)ベンゾエート）の代わりに、１，３−トリメチレン  ビス（３−（３’−(ｐ−トルエンスルホニル)ウレイド）ベンゾエート）を用いた。テスト結果を表１に示す。
【００５５】
実施例４
実施例１と同様の操作を行なった。但し、分散液Ｂの調整にあたり、１，５−（３−オキソペンチレン）  ビス（３−（３’−(ｐ−トルエンスルホニル)ウレイド）ベンゾエート）の代わりに、１，８−（３，６−ジオキサオクチレン）  ビス（３−（３’−（ｐ−トルエンスルホニル）ウレイド）ベンゾエート）を用いた。テスト結果を表１に示す。
【００５６】
実施例５
実施例１と同様の操作を行なった。但し、分散液Ｂの調整にあたり、１，５−（３−オキソペンチレン）  ビス（３−（３’−(ｐ−トルエンスルホニル)ウレイド）ベンゾエート）の代わりに、１，６−ヘキサメチレン  ビス（３−（３’−（ｐ−トルエンスルホニル）ウレイド）ベンゾエート）を用いた。テスト結果を表１に示す。
【００５７】
実施例６
実施例１と同様の操作を行なった。但し、分散液Ｂの調整にあたり、１，５−（３−オキソペンチレン）  ビス（３−（３’−(ｐ−トルエンスルホニル)ウレイド）ベンゾエート）の代わりに、１，４−テトラメチレン  ビス（３−（３’−（ｐ−トルエンスルホニル）ウレイド）ベンゾエート）を用いた。テスト結果を表１に示す。
【００５８】
比較例１
実施例１と同様の操作を行なった。但し、分散液Ｂの調製にあたり、１，５−（３−オキソペンチレン）  ビス（３−（３’−(ｐ−トルエンスルホニル)ウレイド）ベンゾエートの代わりに、２，２−ビス（４−ヒドロキシフェニル）プロパン（ビスフェノールＡ）を用いた。テスト結果を表１に示す。
【００５９】
【表１】
2005104134.tif 000006
【００６０】
表１から明らかなように、本発明の感熱記録体は、高い白色度および高い発色性能を示し、高温高湿雰囲気下での白紙部地発色が抑えられていて、優れた感熱性能を示す。
【００６１】
実施例７
下記操作により感熱記録紙を作成した。
（１）顔料下塗り紙の調製
顔料下塗り紙は実施例１の（１）と同じ方法で作製した。
（２）分散液Ａの調製
成        分                                    部    
３−（Ｎ，Ｎ−ジペンチルアミノ）−６−メチル−７−アニリノフルオラン
１０
シュウ酸  ジ−ｐ−メチルベンジルエステル                  ８
シュウ酸  ジ−ｐ−クロロベンジルエステル                  ２
ポリビニルアルコール１０％水溶液                        １０
水                                                      ７０
上記組成物をサンドグラインダーを用い、平均粒径が１μｍ以下になるまで粉砕した。
【００６２】
（３）分散液Ｂの調製
成        分                                    部    
１，５−(３−オキソペンチレン)  ビス（３−（３’−(ｐ−トルエンスルホニル)
ウレイド）ベンゾエート）                                ２０
ポリビニルアルコール１０％水溶液                        １０
水                                                      ７０
上記組成物を、サンドグラインダーを用い、平均粒径が１μｍ以下になるまで粉砕した。
【００６３】
（４）発色層の形成
上記Ａ液２０部、Ｂ液３０部、５０％カオリナイト顔料（商品名：ＨＧクレー、Huber社製）４０部、３５％ステアリン酸亜鉛分散液３部、および１０％ポリビニルアルコール水溶液８部を混合、撹拌し、塗布液とした。この塗布液を、顔料下塗り紙の片面に、乾燥後の塗布量が５．０ｇ／ｍ2 となるように塗布乾燥して感熱発色層を形成し、感熱記録紙を作成した。
【００６４】
（５）スーパーカレンダー処理
上記のようにして得られた感熱記録紙をスーパーカレンダーによって処理し、その表面の平滑を８００〜１０００秒とした。
【００６５】
（６）各種試験
（ｅ）高耐熱地発色試験
上記のようにして得られた感熱記録紙を大倉電機製動的感熱発色シミュレーターＴＨＰＭＤ（印字電圧２１．７Ｖ）を用い、印加パルス幅１．０ｍｓの印字条件で市松模様状に発色させ、１００℃の恒温器に１時間入れた後、地肌部の濃度をマクベス反射濃度計ＲＤ−９１４で測定した。
【００６６】
（ｆ）耐可塑剤性試験
高耐熱地発色試験（ｅ）で用いた感熱記録紙と同じように１．０ｍｓで発色させた試料を塩化ビニルフィルム（商品名：ハイラップＫＭＡ-Ｗ、三井化学製、塩化ビニルフィルムは包装用プラスチックフィルムの中でも可塑剤の含有量がもっとも多いグループに属する）で上下から挟み、１０ｇｆ／ｃｍ2となるように荷重をかけて４０℃の恒温器に１７時間放置後、塩化ビニルフィルムを剥離して残存画像濃度をマクベス反射濃度計で測定し、画像保存率を下記式に従い算出した。
画像保存率（％）＝（耐可塑剤試験後の濃度／元濃度）×１００
高耐熱地発色試験（ｅ）および耐可塑性試験（ｆ）のテスト結果を表２に示す。
【００６７】
実施例８
実施例７と同様の操作を行なった。但し、分散液Ｂの調製にあたり、１，５−（３−オキソペンチレン）  ビス(３−(３’−(ｐ−トルエンスルホニル)ウレイド)ベンゾエート）のかわりに、１，５−ペンタメチレン  ビス(３−（３’−（ｐ−トルエンスルホニル）ウレイド）ベンゾエート)を用いた。テスト結果を表２に示す。
【００６８】
実施例９
実施例７と同様の操作を行なった。但し、分散液Ｂの調製にあたり、１，５−（３−オキソペンチレン）  ビス(３−（３’−(ｐ−トルエンスルホニル)ウレイド)ベンゾエート）の代わりに、１，３−トリメチレン  ビス（３−（３’−(ｐ−トルエンスルホニル)ウレイド）ベンゾエート）を用いた。テスト結果を表２に示す。
【００６９】
実施例１０
実施例７と同様の操作を行なった。但し、分散液Ｂの調整にあたり、１，５−（３−オキソペンチレン）  ビス（３−（３’−(ｐ−トルエンスルホニル)ウレイド）ベンゾエート）の代わりに、１，８−（３，６−ジオキサオクチレン）  ビス（３−（３’−（ｐ−トルエンスルホニル）ウレイド）ベンゾエート）を用いた。テスト結果を表２に示す。
【００７０】
実施例１１
実施例７と同様の操作を行なった。但し、分散液Ｂの調整にあたり、１，５−（３−オキソペンチレン）  ビス（３−（３’−(ｐ−トルエンスルホニル)ウレイド）ベンゾエート）の代わりに、１，６−ヘキサメチレン  ビス（３−（３’−（ｐ−トルエンスルホニル）ウレイド）ベンゾエート）を用いた。テスト結果を表２に示す。
【００７１】
実施例１２
実施例７と同様の操作を行なった。但し、分散液Ｂの調整にあたり、１，５−（３−オキソペンチレン）  ビス（３−（３’−(ｐ−トルエンスルホニル)ウレイド）ベンゾエート）の代わりに、１，４−テトラメチレン  ビス（３−（３’−（ｐ−トルエンスルホニル）ウレイド）ベンゾエート）を用いた。テスト結果を表２に示す。
【００７２】
比較例２
実施例７と同様の操作を行なった。但し、分散液Ｂの調製にあたり、１，５−（３−オキソペンチレン）  ビス（３−（３’−(ｐ−トルエンスルホニル)ウレイド）ベンゾエートの代わりに、２，２−ビス（４−ヒドロキシフェニル）プロパン（ビスフェノールＡ）を用いた。テスト結果を表２に示す。
【００７３】
【表２】
2005104134.tif 000007
【００７４】
表２に示すように、夏季炎天下の自動車内に相当する高温環境下において比較例２が激しく地発色を起こし、記録画像が判別不能になるのに対して、本発明の顕色剤を用いた実施例７、８、９、１０、１１および１２は、記録画像を良好に読み取ることが出来る。また、比較例２は塩ビラップフィルムと接触することで記録画像が消色し、読み取り不能となるのに対し、本発明の顕色剤を用いた実施例７、８、９、１０、１１および１２は記録画像が保持され、良好に判読できる。
【産業上の利用可能性】
【００７５】
本発明は、一旦発色した画像の消失の無い、記録保存安定性に優れ、かつ記録感度の高い感熱記録体である。本発明の感熱記録体は、記録の長期保存性が良好であって、同時に記録画像の耐熱性、特に夏季炎天下の自動車内、あるいは、電子レンジによる加熱調理を想定したような、より高い温度条件下での耐熱性、耐湿性等の耐環境性、さらに耐油性、耐可塑剤性などの耐薬品性に優れ、かつ記録感度と白色度が高く、キャッシュディスペンサー用紙、乗車券、通行券、駐車券、入場券、定期券、並びに、ＰＯＳラベルに代表されるラベルやプリペイドカードに代表されるカードなどに有用である。